Brevet FR3078897A1 (20190920)

REVENDICATIONS1. Procédé de décarbonatation d'un flux gazeux, ledit procédé comprenant au moins les étapes de : a) fourniture d'un flux gazeux contenant de 15% à 60 % de dioxyde de carbone, exprimés en volume par rapport au volume total de flux gazeux, b) passage dudit flux gazeux sur un aggloméré zéolithique, et c) récupération d'un flux gazeux appauvri en 002, procédé dans lequel l'aggloméré zéolithique comprend au moins un liant et au moins une zéolithe, et présente un volume mésoporeux compris entre 0,02 cm3.g-1 et 0,15 cm3.g-1 et une fraction volumique mésoporeuse comprise entre 0,1 et 0,5, de préférence entre 0,15 et 0,45.\n<CLM>\1\tProcédé selon la revendication 1, dans lequel le flux gazeux à décarbonater contient de 15% à 60 % de dioxyde de carbone, de préférence de 20% à 50 %, de préférence encore de 25% à 40%, en volume par rapport au volume total dudit flux gazeux.\n<CLM>\1\tProcédé selon la revendication 1 ou la revendication 2, dans lequel le flux gazeux à décarbonater contient une teneur en CO2 allant de 15% à 60%, de préférence de 20% à 50 %, de préférence encore de 25% à 40%, mieux encore environ 35% en volume par rapport au volume total du flux gazeux, et contient en outre un ou plusieurs des gaz suivants : - du monoxyde de carbone (CO), généralement de 20% à 50%, plus généralement de 30% à 45% en volume par rapport au volume total dudit flux gazeux, typiquement environ 40%, - de l'hydrogène (H2), généralement de 15% à 25% en volume par rapport au volume total dudit flux gazeux, typiquement environ 20%, - de l'azote (N2) et/ou de l'argon (Ar), généralement de 5% à 15% en volume par rapport au volume total dudit flux gazeux, typiquement environ 10%, - du méthane (01-14), généralement de 0,5% à 50% en volume par rapport au volume total dudit flux gazeux, de préférence de 1% à 20%, de préférence encore de 1% à 10%, typiquement environ 1% à 2%, - de l'eau (H20), généralement de quelques ppm (en volume, ou ppmv) à 4%, typiquement environ 3%, - du sulfure d'hydrogène (H2S), généralement de 80 ppmv à 100 ppmv. - 19 -\n<CLM>\1\tProcédé selon l'une quelconque des revendications précédentes, dans lequel l'aggloméré zéolithqie comprend des cristaux de zéolithe(s) agglomérés avec entre 1% et 30% en poids, de préférence entre 5% et 20% en poids, par rapport au poids total de l'adsorbant zéolithique d'un liant argileux. 5\n<CLM>\1\tProcédé selon l'une quelconque des revendications précédentes, dans lequel le liant argileux de l'aggloméré zéolithique comprend au moins une argile choisie parmi les argiles magnésiennes fibreuses. 10\n<CLM>\1\tProcédé selon l'une quelconque des revendications précédentes, dans lequel ladite au moins une zéolithe de l'aggloméré zéolithique est une zéolithe sous forme de cristaux de zéolithe de type Faujasite, choisi parmi les zéolithes X, LSX, MSX, Y et leurs mélanges. 15\n<CLM>\1\tProcédé selon l'une quelconque des revendications précédentes, dans lequel ladite au moins une zéolithe de l'aggloméré zéolithique est une zéolithe sous forme de cristaux présents sous forme sodique, avec une teneur en sodium, exprimée en oxyde de sodium (Na20) supérieure à 9,0% en poids d'oxyde par rapport à la masse totale de l'aggloméré. 20\n<CLM>\1\tProcédé selon l'une quelconque des revendications précédentes, ledit procédé étant conduit à une température est comprise entre 0°C et 100°C, de préférence entre 0°C et 80°C, de préférence encore entre 10°C et 60°C, typiquement entre 20°C et 50°C, par exemple à température ambiante. 25\n<CLM>\1\tProcédé selon l'une quelconque des revendications précédentes, ledit procédé étant conduit à une pression comprise entre 200 kPa et 400 kPa, de préférence à une pression égale à environ 300 kPa. 30\n<CLM>\1\tUtilisation, pour la décarbonatation d'un flux gazeux, d'un aggloméré zéolithique défini dans l'une quelconque des revendications là 7